(57)【特許請求の範囲】
【請求項１】
輸送機に装備される内装材であって、
前記内装材は、発泡樹脂製の部材本体と、前記部材本体を覆う袋状の被覆シートとを備え、
前記被覆シートは、エチレン−メチルメタクリレート共重合体樹脂を含むエチレン系樹脂シートによって構成され、
前記被覆シートの引裂強度は、４００Ｎ／ｃｍ以上１０００Ｎ／ｃｍ以下であり、前記被覆シートの引張強度は、１０００Ｎ／ｃｍ２以上２５００Ｎ／ｃｍ２以下である
内装材。
【請求項２】
前記被覆シートの破れ強度は、６Ｎ／ｃｍ２以上である
請求項１に記載の内装材。
【請求項３】
前記被覆シートは、難燃性であり、ＵＬ−９４規格のＶＴＭ−０を満たす
請求項１または請求項２に記載の内装材。
【請求項４】
前記被覆シートは、エチレン−メチルメタクリレート共重合体樹脂の含有量が１０質量％以上２０質量％以下であるエチレン系樹脂シートであり、厚さ３０μｍ以上７０μｍ以下である
請求項１〜請求項３のいずれか一項に記載の内装材。
【発明の詳細な説明】
【技術分野】
【０００１】
本発明は、輸送機に装備される内装材に関する。
【背景技術】
【０００２】
自動車等の輸送機には、各種の内装材が内装されている。内装材の例として、例えば、車両の荷室の載置面を高くするための嵩上げ材、フットレスト（ティビアパッド）、部品間のスペースを埋めるスペーサ、部品の周囲に配置される緩衝材等が挙げられる。
【０００３】
特許文献１に記載の内装材は、樹脂製の部材本体と、部材本体を覆う被覆シートとにより構成される。被覆シートは、次の目的で用いられている。すなわち、部材本体がそのまま（シートで被覆されない状態）で使用されると、部材本体と他の部材との擦れにより異音が発生することがあるため、これを抑制する目的で被覆シートが用いられている。例えば、被覆シートは、低密度ポリエチレン、高密度ポリエチレン、ポリプロピレン等の柔軟性の高い部材により構成される。
【先行技術文献】
【特許文献】
【０００４】
【特許文献１】特開２０１３−２０８９４３号公報
【発明の概要】
【発明が解決しようとする課題】
【０００５】
被覆シートとしては、部材本体への追従性等の理由から柔軟性の高い低密度ポリエチレン製のシートが好適に用いられている。低密度ポリエチレン製の被覆シートに覆われた内装材によれば、部材本体が車両フロアに接触しないため、部材本体が車両フロアに擦れることに起因する異音が抑制されるようになる。しかし、被覆シート自体は異音を発する。このようなことから、内装材における異音を抑制することについて改善の余地がある。
【課題を解決するための手段】
【０００６】
上記課題を解決する内装材は、輸送機に装備される内装材であって、前記内装材は、発泡樹脂製の部材本体と、前記部材本体を覆う被覆シートとを備え、前記被覆シートの引裂強度は、４００Ｎ／ｃｍ以上１０００Ｎ／ｃｍ以下であり、前記被覆シートの引張強度は、１０００Ｎ／ｃｍ２以上２５００Ｎ／ｃｍ２以下である。
【０００７】
樹脂シートでは、引裂強度または引張強度が大きいと異音が発生し易くなる傾向にある。上記構成では、引裂強度が４００Ｎ／ｃｍ以上であり引張強度が１０００Ｎ／ｃｍ２以上であることから被覆シートとしての強度を有し、かつ、引裂強度が１０００Ｎ／ｃｍ以下であり、被覆シートの引張強度が２５００Ｎ／ｃｍ２以下であることから異音の発生が抑制される。すなわち、被覆シート自体からの異音の発生が抑制されるため、従来の内装材に比べて異音の発生が少ない。
【０００８】
上記内装材において、前記被覆シートの破れ強度は、６Ｎ／ｃｍ２以上である。この構成によれば、被覆シートが破れ難くなる。
上記内装材において、前記被覆シートは、難燃性であり、ＵＬ−９４規格のＶＴＭ−０を満たす。この構成によれば、ポリエチレン製の被覆シートに比べて高い難燃性を有し、燃焼における安全性が高い。
【０００９】
上記内装材において、前記被覆シートは、エチレン−メチルメタクリレート共重合体樹脂の含有量が１０質量％以上２０質量％以下であるエチレン系樹脂シートであり、厚さ３０μｍ以上７０μｍ以下であることが好ましい。
【発明の効果】
【００１０】
上記内装材は、従来の被覆シートを用いた内装材に比べて異音の発生が抑制される。
【図面の簡単な説明】
【００１１】
【図１】内装材の斜視図。
【図２】破れ強度の測定方法を示す模式図。
【発明を実施するための形態】
【００１２】
（実施形態）
図１を参照して、内装材の一例を説明する。
内装材１は、例えば、車両フロアに配置されたり、車両の部品と部品との間のスペーサとして用いられたりする。図１に示される内装材１は、後部座席の前に配置されるマットと、車両フロアとの間に配置される。内装材１は、発泡樹脂製の部材本体１０と、部材本体１０の少なくとも一部を覆う被覆シート２０とを備える。
【００１３】
部材本体１０の形状は、目的に応じて構成される。部材本体１０は、軽量でありかつ弾性を有することが好ましい。このため、部材本体１０は、発泡樹脂により構成される。例えば、部材本体１０は、スチロール系樹脂、ポリオレフィン系樹脂（例えば、ポリエチレン樹脂、ポリプロピレン樹脂）、ポリエステル系樹脂（例えば、ポリエチレンテレフタレート樹脂、ポリブチレンテレフタレート樹脂、ポリエチレンナフタレート樹脂）、ポリカーボネート樹脂、ポリ乳酸系樹脂の各種樹脂群から選択される少なくとも１つを含む樹脂の発泡体として構成される。部材本体１０は、例えば、ポリスチレン系樹脂とポリオレフィン系樹脂とを含む複合樹脂の発泡体として構成される。また、好ましくは、発泡樹脂は難燃剤を含有する。
【００１４】
部材本体１０の形状は特に限定されないが、部材本体１０の角部は凸曲面であることが好ましい。角部が先鋭な形状であると、被覆シート２０において角部に摺れる部分が破れるおそれがあるからである。
【００１５】
被覆シート２０は、部材本体１０の全体を包むように構成される。すなわち、被覆シート２０は袋状であることが好ましい。袋状の被覆シート２０は、その内部に部材本体１０を収容した状態で開口部が封止される。被覆シート２０内の空気は被覆シート２０から除去されて、被覆シート２０が部材本体１０の表面に沿うように配置される。
【００１６】
被覆シート２０は、部材本体１０への追従性および異音抑制の観点から、柔軟性を有することが好ましい。被覆シート２０の剛性が高いと、被覆シート２０が部材本体１０の表面に沿わず部材本体１０と被覆シート２０との間に空間が構成され、被覆シート２０の余りができ、その余り部分で被覆シート２０の折れや破れが生じるようになるからである。また、被覆シート２０の剛性が高いと、不快な異音が生じ易くなるからである。
【００１７】
また、被覆シート２０は、引張強度が高いことが好ましい。例えば、被覆シート２０の引張強度は、樹脂流れ方向（ＭＤ）及び垂直方向（ＴＤ）のいずれの方向でも、１０００Ｎ／ｃｍ２以上であることが好ましい。引張強度が１０００Ｎ／ｃｍ２よりも小さいと、車両走行時における振動や内装材１の踏みつけ等で車両フロアに対して内装材１が摺動することに起因して、被覆シート２０が破れ易くなるからである。また、被覆シート２０の引張強度は、樹脂流れ方向（ＭＤ）及び垂直方向（ＴＤ）のいずれの方向でも、２５００Ｎ／ｃｍ２以下であることが好ましい。被覆シート２０の引張強度が２５００Ｎ／ｃｍ２よりも大きいと、剛性が高くなる傾向にあり、異音が発生し易くなるからである。
【００１８】
引張強度は、次の方法で得られる強度である。すなわち、被覆シート２０のダンベル形状（ＩＳＯ１７９８規定ＴｙｐｅＡに準じた形状）の試験片を、その長手方向に沿って速度２００ｍｍ／ｍｉｎの速度で引っ張り、試験片が破断するときの荷重を測定する。この測定値から引張強度が算出される。
【００１９】
また、被覆シート２０は、引裂強度が高いことが好ましい。例えば、被覆シート２０の引裂強度は、樹脂流れ方向（ＭＤ）及び垂直方向（ＴＤ）のいずれの方向でも４００Ｎ／ｃｍ以上であることが好ましい。引裂強度が４００Ｎ／ｃｍよりも小さいと、車両走行時における振動や内装材１の踏みつけ等で車両フロアに対して内装材１が摺動することに起因して、被覆シート２０が引き裂かれ易くなるからである。また、被覆シート２０の引裂強度は１０００Ｎ／ｃｍ以下であることが好ましい。被覆シート２０の引裂強度が１０００Ｎ／ｃｍよりも大きいと剛性が高くなり、異音が発生し易くなるからである。
【００２０】
引裂強度は、次の方法で得られる強度である。すなわち、被覆シート２０の所定形状（ＪＩＳ  Ｋ６７６７に準じた形状）の試験片を、速度２００ｍｍ／ｍｉｎの速度で引っ張り、試験片が端縁から引き裂かれるときの荷重を測定する。この測定値から引裂強度が算出される。
【００２１】
また、被覆シート２０の破れ強度は高いことが好ましい。例えば、被覆シート２０の破れ強度は、６Ｎ／ｃｍ２以上であることが好ましい。破れ強度が６Ｎ／ｃｍ２よりも小さいと、被覆シート２０にボルト等の突起が引っ掛かったときに被覆シート２０が破けるためである。例えば、内装材１は、通常突起が少ないところに配置されるが、車両の組立て時において内装材１が所定場所に配置されるまでは内装材１は様々な物に接触し得る。内装材１は、車両のドア開口部の縁や車両シートを支持する部材等に接触し得る。このような物との接触があると、その物に内装材１の被覆シート２０が引っ掛かって被覆シート２０が破れることがある。このようなことから、被覆シート２０は、引張強度及び引裂強度だけでなく、破れ強度が高いことが好ましい。破れ強度が高いことにより、周辺の物との接触によっても被覆シート２０が破れないため、取り扱いが容易になり、内装材１を所定場所に取り付ける取付け作業効率が向上する。
【００２２】
破れ強度は、図２に示されるような方法で測定される。すなわち、被覆シート２０から切り出された所定大きさ（２００ｍｍ×１００ｍｍ）の矩形の試験片９０を支持治具２００で四方に引っ張り、引っ張られた試験片９０に対してその面に垂直な方向から、プッシュプルゲージ１００に取り付けられた先鋭治具１１０の先端１１１を押し当てる。そして、試験片が破れたときの荷重を測定する。この測定値から破れ強度が算出される。
【００２３】
また、被覆シート２０は難燃性であることが好ましい。被覆シート２０が難燃性であると、内装材１の周辺で発火があったとしても、被覆シート２０が燃え難いため、その燃焼の拡大を抑制することが可能となり、安全性が増すからである。
【００２４】
また、被覆シート２０は、異音を発生しないことが好ましい。特に、可聴領域の耳障りな異音が発生すると、人に不快感を与えるため、このような異音を発生させないものが好ましい。異音は、被覆シート２０と他の物体との擦れにより発生する。例えば、四方に引っ張られた状態の被覆シート２０上に物（例えば、人の指の腹、ゴム体）を接触させて移動させると、被覆シート２０と物との摩擦により被覆シート２０が振動する。具体的には、被覆シート２０に接触する物の移動に伴ってその物に被覆シート２０が引き摺られて変形し、その変形応力が被覆シート２０と物との摩擦力よりも大きくなると、被覆シート２０と物との接触が一時的に解消されて、被覆シート２０が振動する。そして、その直後にその物が被覆シート２０に接触するため、再びその物に被覆シート２０が引き摺られて変形する。このような動作は物の移動中に連続して生じる。このようにして形成される振動が異音の原因となっていると考えられる。
【００２５】
従来、被覆シートとして、低密度ポリエチレン製のシート等が用いられていたが、これらの被覆シートは難燃性に欠ける。そこで、部材本体１０への追従性があり異音が発生し難く、難燃性を有する被覆シート２０の材料として、エチレン−メチルメタクリレート共重合体が好適に用いられ得る。具体的には、エチレン−メチルメタクリレート共重合体樹脂の含有量が１０質量％以上２０質量％以下であるエチレン系樹脂シート（以下、「ＥＭＭＡ含有エチレン樹脂」という。）が好適に用いられ得る。このなかでも、特にＥＭＭＡ含有エチレン樹脂製の厚さが３０μｍ以上７０μｍ以下である被覆シート２０が好ましい。この被覆シート２０に包まれた内装材１は、被覆シート２０が破れ難く、難燃性であり、取り扱い性に優れ（破れ強度が高い）、異音が発生し難く、特に、低温での異音発生の抑制性に優れる。
【００２６】
（実施例）
次に、表１〜表５を参照して、実施例に係るＥＭＭＡ含有エチレン樹脂製の被覆シート２０についてその特性を、比較例に係るポリエチレン製の被覆シートと比較して説明する。
【００２７】
表１〜表５に示される「Ｃ１」は、比較例の被覆シートである。比較例に係る被覆シートは、ポリエチレン製であり、厚さは４０μｍである。「Ｓ１」〜「Ｓ５」は、実施例に係る被覆シート２０であり、ＥＭＭＡ含有エチレン樹脂製（住友化学製「アクリフト」（Ａｃｒｙｆｔ）登録商標）であり、厚さは、順に、３５μｍ、４０μｍ、５０μｍ、６０μｍ、７０μｍである。
【００２８】
表１は、比較例の被覆シート及び実施例の被覆シート２０の引張強度を示す。
比較例の被覆シートのサンプルＣ１は、樹脂流れ方向（ＭＤ）及び垂直方向（ＴＤ）のいずれの方向の引っ張りにおいてもその引張強度は２５００Ｎ／ｃｍ２よりも大きい。これに対して、実施例の被覆シート２０のサンプルＳ１〜Ｓ３は、樹脂流れ方向（ＭＤ）及び垂直方向（ＴＤ）のいずれの方向の引っ張りにおいても引張強度が１０００Ｎ／ｃｍ２以上２５００Ｎ／ｃｍ２以下である。なお、Ｓ４及びＳ５においても同様に引張強度が１０００Ｎ／ｃｍ２以上２５００Ｎ／ｃｍ２以下であった。すなわち、実施例の被覆シート２０は、引張強度が上述した好適な範囲内にあり、適度な強さを有する。引張強度と剛性とは直接関係するものではないが、引張強度が適度であることにより柔軟性が備わり追従性の向上に寄与している。また、適度な引張強度であることが異音の発生の抑制に寄与していると考えられる。
【００２９】
また、表１は、比較例の被覆シート及び実施例の被覆シート２０の引裂強度を示す。
比較例の被覆シートのサンプルＣ１は、樹脂流れ方向（ＭＤ）及び垂直方向（ＴＤ）のいずれの方向の引っ張りにおいてもその引裂強度は１０００Ｎ／ｃｍよりも大きい。これに対して、実施例の被覆シート２０のサンプルＳ１〜Ｓ３は、樹脂流れ方向（ＭＤ）及び垂直方向（ＴＤ）のいずれの方向の引っ張りにおいても引裂強度が４００Ｎ／ｃｍ以上１０００Ｎ／ｃｍ以下である。なお、Ｓ４及びＳ５においても同様に引裂強度が４００Ｎ／ｃｍ以上１０００Ｎ／ｃｍ以下であった。すなわち、実施例の被覆シート２０は、引裂強度が上述した好適な範囲内にあり、適度な強さを有する。引裂強度と剛性とは直接関係するものではないが、引裂強度が適度であることにより柔軟性が備わり追従性の向上に寄与している。また、適度な引張強度であることが異音の発生の抑制に寄与していると考えられる。
【００３０】
【表１】
0006587968.tif 000002
【００３１】
表２は、比較例の被覆シート及び実施例の被覆シート２０の破れ強度を示す。表２では、５つの試料それぞれの測定値が示されている。
表２に示されるように、比較例の被覆シートと実施例の被覆シート２０ともに破れ強度は６Ｎ／ｃｍ２以上である。すなわち、破れ強度については、実施例の被覆シート２０は、比較例の被覆シートと略同じ強度を有する。なお、表２に示されるように、実施例の被覆シート２０では、厚みが大きくなる程、破れ強度が高くなる。
【００３２】
【表２】
0006587968.tif 000003
【００３３】
表３は、比較例の被覆シート及び実施例の被覆シート２０の難燃性を示す。
比較例に係るポリエチレン製の被覆シートは、米国  ＵＮＤＥＲＷＲＩＴＥＲＳ  ＬＡＢＯＲＡＴＯＲＩＥＳ  ＩＮＣ．社が策定した安全規格（以下、「ＵＬ」）−９４のグレードＶＴＭ−０の判定条件を満たさない。これに対して、実施例に係る被覆シート２０である厚さ３５μｍ〜７０μｍのＥＭＭＡ含有エチレン樹脂製の被覆シート２０は、ＵＬ−９４のグレードＶＴＭ−０の判定条件を満たす。
【００３４】
【表３】
0006587968.tif 000004
【００３５】
表４及び表５を参照して、異音特性についての結果を説明する。表４は、常温すなわち２０℃での評価結果を示し、表５は、低温すなわち０℃での評価結果を示す。
異音は、被覆シート２０と他の物体との擦れにより発生し、特定周波数の振動として定義することができず、かつ異音と判定するか否かは人によるばらつきがある。そこで、異音の評価を次のように行った。すなわち、評価する人が指の腹で被覆シート２０を触ったときに生じる音を聞き、その人がその音について評価点を付ける。異音であるか否かの評価基準は、その人が不快と感ずるか否かである。評価点数は１〜４であり、評価点数は大きいほど異音でないことを示す。「４」は、音が発生していない、または音の発生が感じられないときの評価点であり、「３」は、音の発生が認識できるが、異音ではないと感じられるときの評価点である。「２」は、音の発生が認識でき、異音ではあるが、不快程度が低いときの評価点であり、「１」は、音の発生が認識でき、その音が不快な異音として感じられるときの評価点である。そして、各試料について、評価者が付けた評価点の平均点に基づいて異音の発生状態を判定する。この試験では、評価点の平均点が２．５未満であるとき、異音が発生すると判定する。評価点の平均点が２．５以上３．０未満であるとき、不快な異音が発生していないと判定する。評価点の平均点が３．０以上であるとき異音が発生していないと判定する。表４及び表５では、評価点の平均点が２．５未満であるとき「×」とされ、２．５以上３．０未満であるとき「△」とされ、３．０以上であるとき「○」として表記されている。なお、評価者は、５人（Ａ〜Ｅ）である。
【００３６】
【表４】
0006587968.tif 000005
【００３７】
表４に示されるように、常温（２０℃）での試験では、比較例の被覆シートであるポリエチレン製の被覆シートの評価点数は１．８であり、評価点数が２．５よりも小さいため、比較例の被覆シートは異音が発生すると結論付けられる。これに対して、実施例の被覆シート２０である、厚さ３５μｍ〜７０μｍのＥＭＭＡ含有エチレン樹脂製の被覆シート２０では、異音についての評価点数が２．５以上であり、ポリエチレン製の被覆シートに比べて異音の発生が抑制されている。このうち、厚さ３５μｍ〜５０μｍのＥＭＭＡ含有エチレン樹脂製の被覆シート２０は、評価点数は３．０以上であり、異音がない。
【００３８】
表５に示されるように、低温（０℃）での試験では、比較例の被覆シートであるポリエチレン製の被覆シートの評価点数は１．４である。この評価点数は２．５よりも小さいため、比較例の被覆シートは異音が発生すると結論付けられる。これに対して、実施例の被覆シート２０である、厚さ３５μｍ〜７０μｍのＥＭＭＡ含有エチレン樹脂製の被覆シート２０では、いずれも、異音についての評価点数は２．５以上であり、ポリエチレン製の被覆シートに比べて異音の発生が抑制されている。このうち、厚さ３５μｍ〜５０μｍのＥＭＭＡ含有エチレン樹脂製の被覆シート２０の評価点数は３以上である。すなわち、厚さ３５μｍ〜５０μｍのＥＭＭＡ含有エチレン樹脂製の被覆シート２０は、常温および低温においても異音についての評価点数が３以上であり異音がない。
【００３９】
【表５】
0006587968.tif 000006
【００４０】
表４及び表５の結果から、異音の発生は、被覆シート２０を構成する材料だけでなく、その厚さが影響していることが分かる。被覆シート２０の厚さが大きいとき、異音が発生し易くなる傾向にある。また、低温になる程、異音が発生し易くなっていることが分かる。被覆シート２０の引張強度、引裂強度及び破れ強度を向上させるためには、被覆シート２０の厚さが大きいことが好ましいが、部材本体１０への追従性および異音発生の抑制の向上のためには、被覆シート２０の厚さが小さいことが好ましいことが分かる。
【００４１】
以下、実施例に係る内装材１の効果を説明する。
実施例に係る内装材１は、部材本体１０と被覆シート２０とを備える。被覆シート２０の引裂強度は、４００Ｎ／ｃｍ以上１０００Ｎ／ｃｍ以下である。被覆シート２０の引張強度は、１０００Ｎ／ｃｍ２以上２５００Ｎ／ｃｍ２以下である。これにより、被覆シート２０としての強度を有し、異音の発生が抑制される。
【００４２】
また、被覆シート２０の破れ強度は６Ｎ／ｃｍ２以上であることが好ましい。また、被覆シート２０はＵＬ−９４の規格でＶＴＭ−０を満たすことが好ましい。具体的には、被覆シート２０は、ＥＭＭＡ樹脂含有エチレン系樹脂シートであり、厚さ３０μｍ以上７０μｍ以下であることが好ましく、このうちでも、厚さ３０μｍ以上５０μｍ以下であることが好ましい。このような被覆シート２０を有する内装材１は、難燃性を有し、部材本体１０への追従性を有し、被覆シート２０としての強度を有しかつ、異音の発生が抑制されるようになる。
【符号の説明】
【００４３】
１…内装材、１０…部材本体、２０…被覆シート。
【図１】
0006587968.tif 000007
【図２】
0006587968.tif 000008